(57)【要約】  暖色複合蛍光体は、４４０ｎｍ以上４８０ｎｍ未満の青色の波長範囲内に励起ピークを有し、５８０ｎｍ以上６１０ｎｍ未満の橙色の波長範囲内に蛍光ピークを有するＣｅ３＋付活橙色蛍光体と、５００ｎｍ以上５５０ｎｍ未満の緑色の波長範囲内に励起ピークを有し、６１０ｎｍ以上６６０ｎｍ未満の赤色の波長範囲内に蛍光ピークを有するＣｅ３＋付活赤色蛍光体と、を含む。前記Ｃｅ３＋付活赤色蛍光体は、窒化物系化合物であることが好ましい。
2020066839.tif 000002
【特許請求の範囲】
【請求項１】
４４０ｎｍ以上４８０ｎｍ未満の青色の波長範囲内に励起ピークを有し、５８０ｎｍ以上６１０ｎｍ未満の橙色の波長範囲内に蛍光ピークを有するＣｅ３＋付活橙色蛍光体と、
５００ｎｍ以上５５０ｎｍ未満の緑色の波長範囲内に励起ピークを有し、６１０ｎｍ以上６６０ｎｍ未満の赤色の波長範囲内に蛍光ピークを有するＣｅ３＋付活赤色蛍光体と、
を含むことを特徴とする暖色複合蛍光体。
【請求項２】
前記Ｃｅ３＋付活赤色蛍光体は、窒化物系化合物である請求項１に記載の暖色複合蛍光体。
【請求項３】
前記Ｃｅ３＋付活赤色蛍光体は、Ｌａ３Ｓｉ６Ｎ１１型結晶構造を有するＬａ３Ｓｉ６Ｎ１１型窒化物系化合物である請求項２に記載の暖色複合蛍光体。
【請求項４】
前記Ｃｅ３＋付活橙色蛍光体は、ガーネット型珪酸塩である請求項１〜３のいずれか１項に記載の暖色複合蛍光体。
【請求項５】
前記Ｃｅ３＋付活橙色蛍光体は、Ｌｕ２ＣａＭｇ２（ＳｉＯ４）３又は端成分がＬｕ２ＣａＭｇ２（ＳｉＯ４）３であるＬｕ２ＣａＭｇ２（ＳｉＯ４）３固溶体、の結晶構造を有するＬｕ２ＣａＭｇ２（ＳｉＯ４）３ベース化合物である請求項１〜４のいずれか１項に記載の暖色複合蛍光体。
【請求項６】
前記Ｃｅ３＋付活橙色蛍光体が前記Ｌｕ２ＣａＭｇ２（ＳｉＯ４）３ベース化合物であり、前記Ｃｅ３＋付活赤色蛍光体が前記Ｌａ３Ｓｉ６Ｎ１１型窒化物系化合物である請求項５に記載の暖色複合蛍光体。
【請求項７】
請求項１〜６のいずれか１項に記載の暖色複合蛍光体を含むことを特徴とする波長変換体。
【請求項８】
無機材料のみからなる請求項７に記載の波長変換体。
【請求項９】
請求項１〜６のいずれか１項に記載の暖色複合蛍光体又は請求項７もしくは８に記載の波長変換体と、前記暖色複合蛍光体を励起する励起源と、を組み合わせたことを特徴とする発光装置。
【請求項１０】
前記励起源は、半導体発光素子を含む請求項９に記載の発光装置。
【請求項１１】
前記励起源は、さらに蛍光体を含む請求項１０に記載の発光装置。
【請求項１２】
前記励起源は、４４０ｎｍ以上４８０ｎｍ未満の青色の波長範囲内に蛍光ピークを有する青色光成分と、５００ｎｍ以上５５０ｎｍ未満の緑色の波長範囲内に蛍光ピークを有する緑色光成分と、を放射する請求項１０又は１１に記載の発光装置。
【請求項１３】
前記励起源から放射される前記青色光成分の強度と前記緑色光成分の強度とが、独立して制御される請求項１２に記載の発光装置。
【請求項１４】
前記青色光成分の蛍光スペクトル半値幅が前記Ｃｅ３＋付活橙色蛍光体の励起帯の半値幅よりも広い請求項１２又は１３に記載の発光装置。
【請求項１５】
前記緑色光成分の蛍光スペクトル半値幅が前記Ｃｅ３＋付活赤色蛍光体の励起帯の半値幅よりも広い請求項１２〜１４のいずれか１項に記載の発光装置。
【請求項１６】
前記半導体発光素子はレーザーダイオードであり、発光装置はＣｅ３＋付活蛍光体以外の蛍光体を含まない請求項１０に記載の発光装置。
【請求項１７】
照明光源、照明装置、照明システム、表示装置、及び表示システムのいずれかである請求項９〜１６のいずれか１項に記載の発光装置。
【発明の詳細な説明】
【技術分野】
【０００１】
本開示は、暖色複合蛍光体、波長変換体及び発光装置に関する。
【背景技術】
【０００２】
従来、橙色〜赤色の暖色系の蛍光を放射する複種類の暖色蛍光体を組み合わせて構成される暖色複合蛍光体（以後、「暖色複合蛍光体」という）が知られている。また、この暖色複合蛍光体を用いた波長変換体及び発光装置も知られている。これらの暖色複合蛍光体、波長変換体及び発光装置は、例えばＬＥＤ照明等の固体照明に用いられている。【０００３】
従来、Ｅｕ２＋付活赤色蛍光体やＥｕ２＋付活橙色蛍光体を用いる暖色複合蛍光体が知られている。例えば、特許文献１には、Ｃａ−α−サイアロン：Ｅｕ２＋橙色蛍光体とＣａＡｌＳｉＮ３：Ｅｕ２＋赤色蛍光体とを用いる暖色複合蛍光体が開示されている。また、特許文献２には、Ｋ２ＳｉＦ６：Ｍｎ４＋赤色蛍光体とＣａＡｌＳｉＮ３：Ｅｕ２＋赤色蛍光体とを用いる暖色複合蛍光体が開示されている。さらに、特許文献３には、Ｓｒ，Ｃａ）２Ｓｉ５：Ｎ８：Ｅｕ２＋赤色蛍光体と（Ｓｒ，Ｂａ）ＬｉＡｌ３Ｎ４：Ｅｕ２＋赤色蛍光体とを用いる暖色複合蛍光体が開示されている。【０００４】
上記複合暖色蛍光体は、青色の波長範囲内に励起ピークを有する橙色蛍光体や赤色蛍光体を複種類組み合わせたものである。これらの複合暖色蛍光体は、照明光を電球色にしたり、高演色照明光の発光効率を上げたり、表示装置の表示色域を広げたり、蛍光体の温度上昇に伴う赤色蛍光成分の色調の変化を抑制したりする目的で開発されてきた。
【先行技術文献】
【特許文献】
【０００５】
【特許文献１】特許第３８３７５８８号公報
【特許文献２】特表２０１６−５０３５７９号公報
【特許文献３】特表２０１７−５３６６９４号公報
【発明の概要】
【発明が解決しようとする課題】
【０００６】
しかしながら、上記暖色複合蛍光体では、励起光の光色を変えても、暖色系の蛍光成分の色調を大きく変えることができない。具体的には、上記暖色複合蛍光体では、励起光の光色を青から緑に変えても、暖色系の蛍光成分の色調を大きく変えることができない。このため、上記暖色複合蛍光体では、励起光の光色を変えるという簡単な操作で、所望の色調の蛍光を得ることは困難であった。【０００７】
この理由を説明する。上記暖色複合蛍光体で用いられるＥｕ２＋付活暖色蛍光体は、その光物性上、紫〜青〜緑の広い波長範囲に亘りスペクトル幅が比較的広く、かつ青の波長範囲付近にピークがある光吸収帯を有する。このうち、青〜緑色の波長領域における励起スペクトルの形状は、Ｅｕ２＋付活暖色蛍光体の種類が異なっていても類似する。例えば、Ｅｕ２＋付活赤色蛍光体と他のＥｕ２＋付活赤色蛍光体のように光色が類似する場合でも、また、Ｅｕ２＋付活橙色蛍光体とＥｕ２＋付活赤色蛍光体のように光色が異なる場合でも、励起スペクトルの形状は類似する。【０００８】
このため、Ｅｕ２＋付活暖色蛍光体を１種又は２種以上用いた上記暖色複合蛍光体及びこれを用いる波長変換体では、励起光を青色から緑色に変えても蛍光強度が低下するだけで暖色系の蛍光成分の色調を大きく変えることができない。したがって、従来の暖色複合蛍光体及びこれを用いる波長変換体には、励起光中の青色光成分と緑色光成分との強度割合を変えても多様な暖色系の光成分を得ることができないという課題があった。【０００９】
また、発光装置では、励起光中の青色光成分と緑色光成分との強度割合の変更という簡単な制御により、暖色系の蛍光成分の色調（橙〜赤）を制御し、この結果、多様な暖色系の光成分を得ることが望まれている。しかし、従来の暖色複合蛍光体を用いた発光装置には、上記青色光成分と緑色光成分との強度割合を変えても多様な暖色系の光成分を得ることができないという課題があった。【００１０】
なお、暖色系の光成分は照明光の演色性に与える影響が大きい。このため、従来の暖色複合蛍光体では、通常、色調が異なる複数種類の暖色蛍光体を組み合わせて用いている。しかし、近年、出力光の色調の調整作業の容易化等のために、暖色蛍光体が少品種であることが望まれている。このため、多様な色調を放つことが容易にできる一種類の暖色複合蛍光体が望まれていた。【００１１】
本開示はこのような課題を解決するためになされたものである。本開示は、励起光中の青色光成分と緑色光成分との強度割合を変えることにより、多様な暖色系の光成分を得ることができる暖色複合蛍光体、波長変換体及び発光装置を提供することを目的とする。
【課題を解決するための手段】
【００１２】
上記課題を解決するために、本開示の第1の態様に係る暖色複合蛍光体は、４４０ｎｍ以上４８０ｎｍ未満の青色の波長範囲内に励起ピークを有し、５８０ｎｍ以上６１０ｎｍ未満の橙色の波長範囲内に蛍光ピークを有するＣｅ３＋付活橙色蛍光体と、５００ｎｍ以上５５０ｎｍ未満の緑色の波長範囲内に励起ピークを有し、６１０ｎｍ以上６６０ｎｍ未満の赤色の波長範囲内に蛍光ピークを有するＣｅ３＋付活赤色蛍光体と、を含む。【００１３】
本開示の第２の態様に係る波長変換体は、前記暖色複合蛍光体を含む。【００１４】
本開示の第３の態様に係る発光装置は、前記暖色複合蛍光体又は前記波長変換体と、前記暖色複合蛍光体を励起する励起源と、を組み合わせたものである。
【図面の簡単な説明】
【００１５】
【図１】第１の実施形態に係る暖色複合蛍光体を示す概略図である。
【図２】第一の暖色蛍光体及び第二の暖色蛍光体のそれぞれの励起スペクトル及び蛍光スペクトルの一例である。
【図３】従来の複合暖色蛍光体を構成する、Ｅｕ２＋付活橙色蛍光体及びＥｕ２＋付活赤色蛍光体のそれぞれの、励起スペクトルと蛍光スペクトルの一例である。
【図４】第２の実施形態に係る波長変換体を示す概略図である。
【図５】第３の実施形態に係る波長変換体を示す概略図である。
【図６】第４の実施形態に係る波長変換体を示す概略図である。
【図７】第５の実施形態に係る発光装置の一例の概略図である。
【図８】シミュレーションで用いた、第一の暖色蛍光体及び第二の暖色蛍光体のそれぞれの励起スペクトル及び蛍光スペクトルを示す図である。
【図９】４５０ｎｍから５５０ｎｍの波長範囲内において波長を変えたモノクロ光で励起した場合の蛍光スペクトルのシミュレーション結果である。
【図１０】青色モノクロ光と緑色モノクロ光との強度割合を変えた励起光を用いた場合の蛍光スペクトルのシミュレーション結果である。
【図１１】色調が異なる３種類の白色光源が放射する白色励起光の分光分布図である。
【図１２】図１１に示す３種類の白色励起光を励起光として用いた場合の蛍光スペクトルのシミュレーション結果である。
【発明を実施するための形態】
【００１６】
以下、本実施形態に係る暖色複合蛍光体、波長変換体及び発光装置について図面を参照して説明する。なお、以下に説明する実施形態は、いずれも本開示の好ましい一具体例を示すものである。すなわち、以下の実施形態で示される、数値、形状、材料、構成要素、構成要素の配置位置及び接続形態等は、一例であって本開示を限定する主旨ではない。このため、以下の実施形態における構成要素のうち、本開示の最上位概念を示す独立請求項に記載されていない構成要素については、任意の構成要素として説明される。
【００１７】
なお、各図は、模式図であり、必ずしも厳密に図示されたものではない。また、各図において、実質的に同一の構成に対しては同一の符号を付しており、重複する説明については省略又は簡略化する。
【００１８】
［暖色複合蛍光体］
（第１の実施形態）
第１の実施形態に係る暖色複合蛍光体について、図面を参照して説明する。図１は、第１の実施形態に係る暖色複合蛍光体を示す概略図である。図１に示すように、暖色複合蛍光体１００は、第一の暖色蛍光体１と第二の暖色蛍光体２とを備える。第一の暖色蛍光体１及び第二の暖色蛍光体２は、共に微粒子の集合体である粉末状になっている。暖色複合蛍光体１００は、粉末状の第一の暖色蛍光体１と粉末状の第二の暖色蛍光体２との混合物になっている。
【００１９】
なお、図１では、第一の暖色蛍光体１の粒子が六角形、第二の暖色蛍光体２の粒子が長方形で示されている。しかし、図１は模式的な図であり、第一の暖色蛍光体１の粒子及び第二の暖色蛍光体２の粒子は、六角形や長方形に限定されない。
【００２０】
＜第一の暖色蛍光体＞
第一の暖色蛍光体１は、４４０ｎｍ以上４８０ｎｍ未満の青色の波長範囲内に励起ピークを有し、５８０ｎｍ以上６１０ｎｍ未満の橙色の波長範囲内に蛍光ピークを有するＣｅ３＋付活橙色蛍光体である。
【００２１】
第一の暖色蛍光体１は、４４０ｎｍ以上４８０ｎｍ未満、好ましくは４４５ｎｍ以上４７５ｎｍ未満の青色の波長範囲内に励起ピークを有する。また、第一の暖色蛍光体１は、５８０ｎｍ以上６１０ｎｍ未満、好ましくは５９０ｎｍ以上６０５ｎｍ未満の橙色の波長範囲内に蛍光ピークを有する。
【００２２】
第一の暖色蛍光体１は、上記波長範囲内に励起ピークを有しかつ上記波長範囲内に蛍光ピークを有するため、励起光中の青色光成分を吸収して、橙色の光成分に変換することができる。
【００２３】
第一の暖色蛍光体１は、Ｃｅ３＋付活橙色蛍光体である。Ｃｅ３＋付活蛍光体は、一般的に、Ｅｕ２＋付活蛍光体よりも励起帯の幅が狭い。本実施形態では、第一の暖色蛍光体１としてＣｅ３＋付活橙色蛍光体を用いることにより、第二の暖色蛍光体２を励起する緑色光成分で励起されることなく、励起帯の幅が狭い上記青色光成分のみで励起して橙色の蛍光を放射することができる。すなわち、本実施形態では、励起光中の青色光成分の強度を変えることにより、得られる橙色光の蛍光強度を変えることができる。
【００２４】
Ｃｅ３＋付活橙色蛍光体としては、好ましくはガーネット型珪酸塩、より好ましくはＬｕ２ＣａＭｇ２（ＳｉＯ４）３ベース化合物が用いられる。ここで、ガーネット型珪酸塩とは、ガーネットの結晶構造を有する珪酸塩を意味する。
【００２５】
また、Ｌｕ２ＣａＭｇ２（ＳｉＯ４）３ベース化合物とは、Ｌｕ２ＣａＭｇ２（ＳｉＯ４）３、又は端成分がＬｕ２ＣａＭｇ２（ＳｉＯ４）３であるＬｕ２ＣａＭｇ２（ＳｉＯ４）３固溶体、の結晶構造を有する化合物を意味する。Ｌｕ２ＣａＭｇ２（ＳｉＯ４）３ベース化合物は、例えば、Ｌｕ２ＣａＭｇ２（ＳｉＯ４）３：Ｃｅ３＋橙色蛍光体の結晶を構成する元素の一部又は全部を別の元素で置換した化合物や、微量の不純物元素を上記結晶中に含む化合物、を含む概念である。
【００２６】
上記Ｃｅ３＋付活橙色蛍光体は、酸化物を主体にしてなるため、工業生産が容易である。また、上記Ｃｅ３＋付活橙色蛍光体として、光吸収と蛍光とのエネルギー差、すなわちストークスシフトが比較的小さいために青色光成分で励起可能であり、かつ蛍光ピーク波長が６００ｎｍ前後の橙色の蛍光を放射するものが知られている。このため、上記Ｃｅ３＋付活橙色蛍光体として上記ガーネット型珪酸塩を用いると、暖色複合蛍光体１００の製造が容易である。
【００２７】
さらに、Ｌｕ２ＣａＭｇ２（ＳｉＯ４）３ベース化合物としては、例えば、温度消光が良好なＬｕ２ＣａＭｇ２（ＳｉＯ４）３：Ｃｅ３＋橙色蛍光体や組成の面でこれを変形した蛍光体が知られている。このため、Ｃｅ３＋付活橙色蛍光体としてＬｕ２ＣａＭｇ２（ＳｉＯ４）３ベース化合物を用いると、高温下でも高効率な蛍光を維持する暖色複合蛍光体１００の製造が容易である。
【００２８】
Ｌｕ２ＣａＭｇ２（ＳｉＯ４）３ベース化合物としては、例えば、Ｌｕ２ＣａＭｇ２（ＳｉＯ４）３：Ｃｅ３＋橙色蛍光体や、Ｌｕ２ＣａＭｇ２（ＳｉＯ４）３：Ｃｅ３＋橙色蛍光体とＬｕ３Ａｌ２（ＡｌＯ４）３：Ｃｅ３＋緑色蛍光体の固溶体としての黄色又は橙色蛍光体等が用いられる。
【００２９】
＜第二の暖色蛍光体＞
第二の暖色蛍光体２は、５００ｎｍ以上５５０ｎｍ未満の緑色の波長範囲内に励起ピークを有し、６１０ｎｍ以上６６０ｎｍ未満の赤色の波長範囲内に蛍光ピークを有するＣｅ３＋付活赤色蛍光体である。
【００３０】
第二の暖色蛍光体２は、５００ｎｍ以上５５０ｎｍ未満、好ましくは５１０ｎｍ以上５４０ｎｍ未満の緑色の波長範囲内に励起ピークを有する。また、第二の暖色蛍光体２は、６１０ｎｍ以上６６０ｎｍ未満、好ましくは６２０ｎｍ以上６５０ｎｍ未満の赤色の波長範囲内に蛍光ピークを有する。
【００３１】
第二の暖色蛍光体２は、上記波長範囲内に励起ピークを有しかつ上記波長範囲内に蛍光ピークを有するため、励起光中の緑色光成分を吸収して、赤色の光成分に変換することができる。
【００３２】
第二の暖色蛍光体２は、Ｃｅ３＋付活赤色蛍光体である。Ｃｅ３＋付活蛍光体は、一般的に、Ｅｕ２＋付活蛍光体よりも励起帯の幅が狭い。本実施形態では、第二の暖色蛍光体２としてＣｅ３＋付活赤色蛍光体を用いることにより、第一の暖色蛍光体１を励起する青色光成分で励起されることなく、励起帯の幅が狭い上記緑色光成分のみで励起して赤色の蛍光を放射することができる。すなわち、本実施形態では、励起光中の緑色光成分の強度を変えることにより、得られる赤色光の蛍光強度を変えることができる。
【００３３】
Ｃｅ３＋付活赤色蛍光体としては、好ましくは窒化物系化合物、より好ましくはＬａ３Ｓｉ６Ｎ１１型結晶構造を有するＬａ３Ｓｉ６Ｎ１１型窒化物が用いられる。ここで、窒化物系化合物とは、窒素を含む結晶構造を有する化合物を意味する。窒化物系化合物としては、例えば、窒化物又は酸窒化物系化合物が用いられる。
【００３４】
上記窒化物系化合物として、蛍光ピーク波長が６２０ｎｍを超えるため赤色純度の面で良好な蛍光を放射し、かつ光吸収と蛍光とのエネルギー差、すなわちストークスシフトが小さいために緑色光成分で励起可能なものが知られている。このため、Ｃｅ３＋付活赤色蛍光体として上記窒化物系化合物を用いると、暖色複合蛍光体１００の製造が容易である。
【００３５】
窒化物系化合物としては、例えば、Ｌａ３Ｓｉ６Ｎ１１型窒化物系化合物が用いられる。ここで、Ｌａ３Ｓｉ６Ｎ１１型窒化物系化合物とは、Ｌａ３Ｓｉ６Ｎ１１型の結晶構造を有する窒化物系化合物を意味する。
【００３６】
Ｌａ３Ｓｉ６Ｎ１１型窒化物系化合物としては、例えば、温度消光が良好なＬａ３（Ｓｉ，Ａｌ）６Ｎ１１：Ｃｅ３＋赤色蛍光体やこの結晶を構成する元素の一部を別の元素で置換した類似組成の赤色蛍光体等が用いられる。Ｌａ３（Ｓｉ，Ａｌ）６Ｎ１１：Ｃｅ３＋赤色蛍光体は、高温下でも高効率を保つことができるため好ましい。
【００３７】
＜第一の暖色蛍光体と第二の暖色蛍光体との組み合わせ＞
暖色複合蛍光体１００では、第一の暖色蛍光体１であるＣｅ３＋付活橙色蛍光体がＬｕ２ＣａＭｇ２（ＳｉＯ４）３ベース化合物であり、第二の暖色蛍光体２であるＣｅ３＋付活赤色蛍光体がＬａ３Ｓｉ６Ｎ１１型窒化物系化合物であることが好ましい。
【００３８】
化学式Ｌｕ２ＣａＭｇ２（ＳｉＯ４）３ベース化合物からなるＣｅ３＋付活橙色蛍光体と、Ｌａ３Ｓｉ６Ｎ１１型窒化物系化合物からなるＣｅ３＋付活赤色蛍光体とは、温度消光の挙動が類似する。
【００３９】
このため、Ｌｕ２ＣａＭｇ２（ＳｉＯ４）３ベース化合物と、Ｌａ３Ｓｉ６Ｎ１１型窒化物系化合物とを組み合わせて用いると、暖色複合蛍光体１００の温度上昇等に伴う暖色系の光成分の色調の変化量が小さくなる。また、このような構成の暖色複合蛍光体１００によれば、橙〜赤色の波長領域における分光分布の蛍光体温度に対する色調の変化量の、設計時と使用時との間の差異が小さくなるため、暖色系蛍光成分の色調の安定性に優れる暖色複合蛍光体が得られる。
【００４０】
＜暖色複合蛍光体の形態＞
図１に示す暖色複合蛍光体１００は、粉末状の第一の暖色蛍光体１と粉末状の第二の暖色蛍光体２との混合物である粉末混合物である。暖色複合蛍光体の形態が暖色複合蛍光体１００のような粉末混合物であると、第一の暖色蛍光体１と粉末状の第二の暖色蛍光体２との混合のみで暖色複合蛍光体１００を作成することができ、作製が容易であるため好ましい。
【００４１】
なお、本開示の暖色複合蛍光体の形態は特に限定されず、暖色複合蛍光体１００の混合物以外の形態にすることができる。例えば、本開示の暖色複合蛍光体の形態は、暖色複合蛍光体１００の粉末を構成する微粒子より大きい粒子からなる粒子状の第一の暖色蛍光体１と粒子状の第二の暖色蛍光体２と、の混合物にすることができる。また、本開示の暖色複合蛍光体の形態は、例えば、粉末状の第一の暖色蛍光体１と粉末状の第二の暖色蛍光体２との混合物を焼結又は焼成して得られるセラミックスのようなバルク状にすることができる。
【００４２】
＜第一の暖色蛍光体及び第二の暖色蛍光体以外の成分＞
暖色複合蛍光体１００は、必要により、第一の暖色蛍光体１及び第二の暖色蛍光体２以外の蛍光体を含んでいてもよい。
第一の暖色蛍光体１及び第二の暖色蛍光体２以外の蛍光体としては、例えば、橙色や赤色とは異なる色調、例えば青色や緑色、の蛍光を放射する蛍光体が用いられる。この蛍光体は、Ｃｅ３＋付活蛍光体であってもよいしＣｅ３＋付活蛍光体でなくてもよい。
また、第一の暖色蛍光体１及び第二の暖色蛍光体２以外の蛍光体としては、例えば、Ｃｅ３＋と異なる付活物質を有する蛍光体が用いられる。この蛍光体の蛍光の色調は特に限定されない。
【００４３】
＜励起スペクトル及び蛍光スペクトル＞
図２は、第一の暖色蛍光体及び第二の暖色蛍光体のそれぞれの励起スペクトル及び蛍光スペクトルの一例である。具体的には、図２は、第一の暖色蛍光体１としてＬｕ２ＣａＭｇ２（ＳｉＯ４）３：Ｃｅ３＋橙色蛍光体を用い、第二の暖色蛍光体２としてＬａ３（Ｓｉ，Ａｌ）６Ｎ１１：Ｃｅ３＋赤色蛍光体を用いたときの、励起スペクトル及び蛍光スペクトルの一例である。
【００４４】
図２において、第一の暖色蛍光体１であるＬｕ２ＣａＭｇ２（ＳｉＯ４）３：Ｃｅ３＋橙色蛍光体の励起スペクトルを１ｅｘと表し、同蛍光体の蛍光スペクトルを１ｅｍと表す。また、第二の暖色蛍光体２であるＬａ３（Ｓｉ，Ａｌ）６Ｎ１１：Ｃｅ３＋赤色蛍光体の励起スペクトルを２ｅｘと表し、同蛍光体の蛍光スペクトルを２ｅｍと表す。
【００４５】
図２より、第一の暖色蛍光体１は、励起スペクトル（１ｅｘ）が４４０ｎｍ以上４８０ｎｍ未満の青色の波長範囲内に励起ピークを有し、蛍光スペクトル（１ｅｍ）が５８０ｎｍ以上６１０ｎｍ未満の橙色の波長範囲内に蛍光ピークを有することが判った。このため、第一の暖色蛍光体１は、４４０ｎｍ以上４８０ｎｍ未満の波長範囲内の青色光成分を吸収して、前記波長範囲内の橙色光に波長変換する蛍光体であることが判る。
【００４６】
また、第二の暖色蛍光体２は、励起スペクトル（２ｅｘ）が５００ｎｍ以上５５０ｎｍ未満の緑色の波長範囲内に励起ピークを有し、蛍光スペクトル（２ｅｍ）が６１０ｎｍ以上６６０ｎｍ未満の赤色の波長範囲内に蛍光ピークを有する。このため、第二の暖色蛍光体２は、前記波長範囲内の緑色光成分を吸収して、前記波長範囲内の赤色光に波長変換する蛍光体であることが判る。
【００４７】
＜作用＞
以下、図２に示すグラフについて、詳細に検討する。具体的には、図２に示すグラフのうち、励起光の色調が青色〜緑色となる波長領域、具体的には、４７０ｎｍ以上５３０ｎｍ未満の励起波長領域における作用について検討する。
【００４８】
図２の励起スペクトル１ｅｘより、第一の暖色蛍光体１は、４７０ｎｍ近辺に励起ピークを有し、かつ４７０ｎｍ以上５３０ｎｍ未満の励起波長領域において励起波長が長波長化するにつれて橙色光の蛍光強度が低下する傾向を示すことが判る。
【００４９】
一方、図２の励起スペクトル２ｅｘより、第二の暖色蛍光体２は、５３０ｎｍ近辺に励起ピークを有し、かつ４７０ｎｍ以上５３０ｎｍ未満の波長領域において励起波長が長波長化するにつれて赤色光の蛍光強度が増大する傾向を示すことが判る。
【００５０】
このため、第一の暖色蛍光体１と第二の暖色蛍光体２とを備える暖色複合蛍光体１００では、励起光中の青色光成分と緑色光成分の強度割合を変えることにより、得られる橙色光及び赤色光の蛍光強度を変えることができる。また、暖色複合蛍光体１００では、励起光の青色〜緑色の波長領域内における励起波長を変えることによっても、得られる橙色光及び赤色光の蛍光強度を変えることができる。
【００５１】
すなわち、暖色複合蛍光体１００によれば、励起光中の青色光成分と緑色光成分との強度割合の変更や励起光の青色〜緑色の波長領域内での励起波長の変更により、暖色複合蛍光体１００から放射される橙色〜赤色の光成分の色調を変えることが可能である。
【００５２】
以下、励起光中の青色光成分と緑色光成分との強度割合の変更による作用、及び励起光の青色〜緑色の波長領域内での励起波長の変更による作用、について説明する。なお、以下の説明では、図２に示すように、第一の暖色蛍光体１の励起スペクトル１ｅｘ及び蛍光スペクトル１ｅｍ、並びに第二の暖色蛍光体２の励起スペクトル２ｅｘ及び蛍光スペクトル２ｅｍのピーク値が、全て１．０になっているものとする。
【００５３】
第１に、励起光中の青色光成分と緑色光成分との強度割合の変更による作用について説明する。
【００５４】
暖色複合蛍光体１００を波長４７０ｎｍの青色光成分の強度が波長５３０ｎｍの緑色光成分の強度よりも大幅に大きい励起光で励起した場合、第一の暖色蛍光体１は効率よく励起されて相対的に強度が大きい橙色の蛍光を放射する。一方、第二の暖色蛍光体２は効率よく励起されず相対的に強度が小さい赤色の蛍光を放射する。この結果、複合暖色蛍光体１００は、上記励起光で励起した場合に、赤色の蛍光成分よりも橙色の蛍光成分の割合が大きい暖色系の蛍光を放射する。
【００５５】
また、暖色複合蛍光体１００を波長４７０ｎｍの青色光成分の強度が波長５３０ｎｍの緑色光成分の強度よりも大幅に小さい励起光で励起した場合、第一の暖色蛍光体１は効率よく励起されず相対的に強度が小さい橙色の蛍光を放射する。一方、第二の暖色蛍光体２は効率よく励起されて相対的に強度が大きい赤色の蛍光を放射する。この結果、複合暖色蛍光体１００は、上記励起光で励起した場合に、橙色の蛍光成分よりも赤色の蛍光成分の割合が大きい暖色系の蛍光を放射する。
【００５６】
さらに、暖色複合蛍光体１００を波長４７０ｎｍの青色光成分の強度と波長５３０ｎｍの緑色光成分の強度が同等の励起光で励起した場合、第一の暖色蛍光体１及び第二の暖色蛍光体２はいずれも効率よく励起されて同程度の強度の橙色及び赤色の蛍光を放射する。この結果、複合暖色蛍光体１００は、上記励起光で励起した場合に、橙色と赤色の蛍光成分の割合が同等な赤橙色の蛍光を放射する。
【００５７】
このように、複合暖色蛍光体１００によれば、暖色複合蛍光体１００を励起する励起光中の青色光成分と緑色光成分の強度を適宜調整することによって、得られる暖色光成分の色調を大きく変えることが可能である。
【００５８】
なお、励起光中の青色光成分と緑色光成分との強度割合や励起光としての複合光の分光分布の変更は、例えば、色調が異なる複数種類の固体発光素子の使用、及び色調が異なる複数種類の蛍光体の使用、のいずれか又は両方により比較的容易に制御することができる。具体的には、上記強度割合や上記分光分布は、色調が異なる複数種類の固体発光素子の使用、色調が異なる複数種類の蛍光体の使用、色調が異なる固体発光素子と色調が異なる蛍光体との組み合わせ等により、比較的容易に制御することができる。ここで、固体発光素子としては、発光ダイオードやレーザーダイオード等が用いられる。
【００５９】
暖色複合蛍光体１００は、青色光成分の励起ピークの波長と緑色光成分の励起ピークの波長とが、通常２０ｎｍ以上、好ましくは３０ｎｍ以上、好ましくは４０ｎｍ以上離れていることが望ましい。青色光成分と緑色光成分との励起ピークの波長が２０ｎｍ以上離れていると、青色光成分によって第二の暖色蛍光体２が意図せずに励起されたり、緑色光成分によって第一の暖色蛍光体１が意図せずに励起されたりすること、が生じにくくなる。
【００６０】
このため、青色光成分と緑色光成分との励起ピークの波長が２０ｎｍ以上離れていると、励起光中の青色光成分と緑色光成分との強度割合の変更により得られる暖色光成分の色調の制御の精度が高くなる。
【００６１】
第２に、励起光の青〜緑色の波長領域内での励起波長の変更による作用について説明する。
【００６２】
例えば、波長４７０ｎｍの青色光成分と波長５３０ｎｍの緑色光成分の中間に位置する波長５００ｎｍの励起光で暖色複合蛍光体１００を励起した場合を考える。図２より、波長５００ｎｍにおける第一の暖色蛍光体１の励起スペクトル１ｅｘの蛍光強度と、同波長における第二の暖色蛍光体２の励起スペクトル２ｅｘの蛍光強度と、の差異が小さいことが判る。このため、波長５００ｎｍの励起光で暖色複合蛍光体１００を励起した場合、第一の暖色蛍光体１と第二の暖色蛍光体２は、同程度に励起されて、それぞれが、同程度の強度の橙色及び赤色の蛍光を放射する。この結果、複合暖色蛍光体１００は、上記励起光で励起した場合に、橙色と赤色の蛍光成分の割合が同等な赤橙色の蛍光を放射するようになる。
【００６３】
このように、複合暖色蛍光体１００によれば、暖色複合蛍光体１００を励起する青色から緑色の波長範囲内の励起光の波長を適宜調整することによっても、暖色光成分の色調を大きく変えることが可能である。
【００６４】
なお、複合暖色蛍光体１００を励起する青色〜緑色に亘る光成分のピーク波長の変更は、例えば、蛍光ピークが異なる複数種類の固体発光素子の使用、及び蛍光ピークが異なる複数種類の蛍光体の使用、のいずれか又は両方により比較的容易に制御することができる。
【００６５】
以上説明したように、複合暖色蛍光体１００は、励起光中の青色光成分と緑色光成分との強度割合の変更、及び励起光の青色〜緑色の波長領域内での励起波長の変更、を行うことにより、多様な暖色光成分を作成することができる。このため、複合暖色蛍光体１００は、用途毎に異なる多様な暖色光成分が求められる照明設計に好適である。
【００６６】
＜従来の複合暖色蛍光体の励起スペクトル及び蛍光スペクトル＞
なお、参考のため、従来の複合暖色蛍光体を構成する、Ｅｕ２＋付活橙色蛍光体及びＥｕ２＋付活赤色蛍光体の、励起スペクトル及び蛍光スペクトルを示す。図３は、従来の複合暖色蛍光体を構成する、Ｅｕ２＋付活橙色蛍光体及びＥｕ２＋付活赤色蛍光体のそれぞれの、励起スペクトルと蛍光スペクトルの一例である。ここで、Ｅｕ２＋付活橙色蛍光体はＣａ−α−サイアロン：Ｅｕ２＋であり、Ｅｕ２＋付活赤色蛍光体は（Ｓｒ，Ｃａ）ＡｌＳｉＮ３：Ｅｕ２＋）である。
【００６７】
図３において、従来のＥｕ２＋付活橙色蛍光体であるＣａ−α−サイアロン：Ｅｕ２＋橙色蛍光体の励起スペクトルを１ｅｘＡと表し、同蛍光体の蛍光スペクトルを１ｅｍＡと表す。また、従来のＥｕ２＋付活赤色蛍光体である（Ｓｒ，Ｃａ）ＡｌＳｉＮ３：Ｅｕ２＋）赤色蛍光体の励起スペクトルを２ｅｘＡと表し、同蛍光体の蛍光スペクトルを２ｅｍＡと表す。
【００６８】
図３より、従来のＥｕ２＋付活橙色蛍光体は、励起スペクトル（１ｅｘＡ）が紫色の光成分である波長４００ｎｍ付近に励起ピークを有することが判った。また、従来のＥｕ２＋付活橙色蛍光体は、蛍光スペクトル（１ｅｍＡ）が橙色の波長範囲内の５８０ｎｍ付近に蛍光ピークを有する。このため、従来のＥｕ２＋付活橙色蛍光体は、紫色光を吸収して橙色光に波長変換する蛍光体であることが判る。
【００６９】
また、従来のＥｕ２＋付活赤色蛍光体は、励起スペクトル（２ｅｘＡ）が紫色から青色に亘る光成分である波長４００ｎｍ〜４５０ｎｍに励起ピークを有し、蛍光スペクトル（２ｅｍＡ）が赤色の波長範囲内の６２５ｎｍ付近に蛍光ピークを有する。このため、従来のＥｕ２＋付活赤色蛍光体は、紫色光〜青色光を吸収して赤色光に波長変換する蛍光体であることが判る。
【００７０】
＜従来の複合暖色蛍光体の作用＞
以下、図３に示すグラフについて、詳細に検討する。具体的には、図３に示すグラフのうち、励起光の色調が青色〜緑色となる波長領域、具体的には、４７０ｎｍ以上５３０ｎｍ未満の励起波長領域における作用について検討する。
【００７１】
図３の励起スペクトル１ｅｘＡより、従来のＥｕ２＋付活橙色蛍光体は、Ｅｕ２＋の光物性に起因して、４７０ｎｍ以上５３０ｎｍ未満の励起波長領域において励起波長が長波長化するにつれて橙色光の蛍光強度が低下する傾向を示すことが判る。
【００７２】
一方、図３の励起スペクトル２ｅｘＡより、従来のＥｕ２＋付活赤色蛍光体は、Ｅｕ２＋の光物性に起因して、４７０ｎｍ以上５３０ｎｍ未満の励起波長領域において励起波長が長波長化するにつれて赤色光の蛍光強度が低下する傾向を示すことが判る。
【００７３】
このように、従来のＥｕ２＋付活橙色蛍光体及びＥｕ２＋付活赤色蛍光体は、共に、Ｅｕ２＋の光物性に起因して、４７０ｎｍ以上５３０ｎｍ未満の励起波長領域で励起波長が長波長化するにつれて橙色光又は赤色光の蛍光強度が低下する傾向を示すことが判る。
【００７４】
このため、Ｅｕ２＋付活橙色蛍光体とＥｕ２＋付活赤色蛍光体とを備える従来の複合暖色蛍光体では、励起光中の青色光成分と緑色光成分の強度割合を変えることにより、得られる橙色光及び赤色光の蛍光強度を変えることはできない。また、従来の複合暖色蛍光体では、励起光の青色〜緑色の波長領域内における励起波長を変えることによっても、得られる橙色光及び赤色光の蛍光強度を変えることはできない。
【００７５】
＜効果＞
暖色複合蛍光体１００によれば、励起光中の青色光成分と緑色光成分との強度割合を変えることにより、多様な暖色系の光成分を得ることができる。
【００７６】
［波長変換体］
（第２の実施形態）
第２の実施形態に係る波長変換体について、図面を参照して説明する。図４は、第２の実施形態に係る波長変換体を示す概略図である。図４に示すように、波長変換体２００Ａ（２００）は、第一の暖色蛍光体１と第二の暖色蛍光体２と透明樹脂３を備える。具体的には、波長変換体２００Ａは、硬化した透明樹脂３中に、第一の暖色蛍光体１と第二の暖色蛍光体２とを分散させたものである。
【００７７】
ここで、波長変換体２００Ａを構成する第一の暖色蛍光体１及び第二の暖色蛍光体２は、第１の実施形態に係る暖色複合蛍光体１００を構成する第一の暖色蛍光体１及び第二の暖色蛍光体２と同じである。このため、波長変換体２００Ａは、暖色複合蛍光体１００を含むものである。
【００７８】
上記のように波長変換体２００Ａを構成する第一の暖色蛍光体１及び第二の暖色蛍光体２は、第１の実施形態に係る暖色複合蛍光体１００を構成する第一の暖色蛍光体１及び第二の暖色蛍光体２と同じである。このため、以下の本実施形態に係る波長変換体２００Ａの説明では、第一の暖色蛍光体１及び第二の暖色蛍光体２に関する説明を省略又は簡略化する。
【００７９】
＜透明樹脂＞
透明樹脂３としては、例えば、シリコン樹脂やエポキシ樹脂等が用いられる。このうち、シリコン樹脂は耐熱性や耐久性に優れるため好ましい。
【００８０】
なお、波長変換体２００Ａは、無機材料のみからなると、熱伝導性に優れ、高放熱設計が容易であるため好ましい。すなわち、波長変換体２００Ａは、透明樹脂３が無機材料からなると好ましい。
【００８１】
波長変換体２００Ａは、蛍光体以外の物質、特に、第一の暖色蛍光体１と第二の暖色蛍光体２以外の物質を含まないと好ましい。このような構成の波長変換体２００Ａでは、光吸収によって光子損失する因子が皆無になるため、高出力化が容易になる。また、このような構成の波長変換体２００Ａは、励起光をよく吸収することにより波長変換体２００で波長変換された蛍光成分の出力割合が多くすることができる。このため、このような構成の波長変換体２００Ａは、反射型の発光装置に好適な波長変換体となる。
【００８２】
また、波長変換体２００Ａは、蛍光体以外の物質として、透光性を有する無機化合物を含むことが好ましい。透光性を有する無機化合物としては、例えば、アルミナやシリカが用いられる。
【００８３】
このような構成の波長変換体２００Ａは、励起光が光透過しやすくなるため、励起光の光透過を阻害しにくくなる。このため、このような構成の波長変換体２００Ａは、透過型の発光装置に好適な波長変換体になる。
【００８４】
＜作用＞
波長変換体２００Ａの励起及び蛍光に関する作用は、第１の実施形態に係る暖色複合蛍光体１００の作用と同じである。このため、波長変換体２００Ａの励起及び蛍光に関する作用の説明を省略する。
【００８５】
＜効果＞
波長変換体２００Ａによれば、励起光中の青色光成分と緑色光成分との強度割合を変えることにより、多様な暖色系の光成分を得ることができる。
【００８６】
また、波長変換体２００Ａによれば、橙〜赤色の光成分を含む蛍光を放射するため、照明や表示等の目的に適する波長変換体になる。
【００８７】
［波長変換体］
（第３の実施形態）
第３の実施形態に係る波長変換体について、図面を参照して説明する。図５は、第２の実施形態に係る波長変換体を示す概略図である。図５に示すように、波長変換体２００Ｂ（２００）は、第一の暖色蛍光体１と第二の暖色蛍光体２を備える。具体的には、波長変換体２００Ｂは、第一の暖色蛍光体１と第二の暖色蛍光体２とを密着させたものである。
【００８８】
なお、図５では、第一の暖色蛍光体１の粒子と第二の暖色蛍光体２の粒子とが、図中横方向及び縦方向に交互に配列された規則的な配置になっている。しかし、図５は模式的な図であり、波長変換体２００Ｂでは、第一の暖色蛍光体１の粒子と第二の暖色蛍光体２の粒子とが密着する限りにおいて、第一の暖色蛍光体１の粒子と第二の暖色蛍光体２の粒子との配列が規則的である必要はない。
【００８９】
波長変換体２００Ｂにおいて、波長変換体２００Ｂを構成する第一の暖色蛍光体１及び第二の暖色蛍光体２は、第１の実施形態に係る暖色複合蛍光体１００を構成する第一の暖色蛍光体１及び第二の暖色蛍光体２と同じである。このため、波長変換体２００Ｂは、暖色複合蛍光体１００を含むものである。
【００９０】
上記のように波長変換体２００Ｂを構成する第一の暖色蛍光体１及び第二の暖色蛍光体２は、第１の実施形態に係る暖色複合蛍光体１００を構成する第一の暖色蛍光体１及び第二の暖色蛍光体２と同じである。このため、以下の本実施形態に係る波長変換体２００Ｂの説明では、第一の暖色蛍光体１及び第二の暖色蛍光体２に関する説明を省略又は簡略化する。
【００９１】
＜第一の暖色蛍光体と第二の暖色蛍光体との密着＞
第一の暖色蛍光体１と第二の暖色蛍光体２とを密着させる方法としては、例えば、第一の暖色蛍光体１と第二の暖色蛍光体２とを焼結させる方法が用いられる。
【００９２】
第一の暖色蛍光体１と第二の暖色蛍光体２とを焼結させる方法としては、例えば、第一の暖色蛍光体１と第二の暖色蛍光体２との混合粉末を加圧成形後、得られた加圧成形体を加熱及び冷却する方法が用いられる。
【００９３】
これにより、図５に示す、第一の暖色蛍光体１の粒子と第二の暖色蛍光体２の粒子とが焼結により密着した波長変換体２００Ｂが得られる。
【００９４】
なお、波長変換体２００Ｂは、無機材料のみからなると、熱伝導性に優れ、高放熱設計が容易であるため好ましい。
【００９５】
波長変換体２００Ｂは、蛍光体以外の物質、特に、第一の暖色蛍光体１と第二の暖色蛍光体２以外の物質を含まないと、と好ましい。このような構成の波長変換体２００Ｂでは、光吸収によって光子損失する因子が皆無になるため、高出力化が容易になる。また、このような構成の波長変換体２００Ｂは、励起光をよく吸収することにより波長変換体２００Ｂで波長変換された蛍光成分の出力割合が多くすることができる。このため、このような構成の波長変換体２００Ｂは、反射型の発光装置に好適な波長変換体となる。
【００９６】
また、波長変換体２００Ｂは、蛍光体以外の物質として、透光性を有する無機化合物を含むことが好ましい。透光性を有する無機化合物としては、例えば、アルミナやシリカが用いられる。
【００９７】
このような構成の波長変換体２００Ｂは、励起光が光透過しやすくなるため、励起光の光透過を阻害しにくくなる。このため、このような構成の波長変換体２００Ｂは、透過型の発光装置に好適な波長変換体になる。
【００９８】
＜作用＞
波長変換体２００Ｂの励起及び蛍光に関する作用は、第１の実施形態に係る暖色複合蛍光体１００の作用と同じである。このため、波長変換体２００Ａの励起及び蛍光に関する作用の説明を省略する。
【００９９】
＜効果＞
波長変換体２００Ｂによれば、励起光中の青色光成分と緑色光成分との強度割合を変えることにより、多様な暖色系の光成分を得ることができる。
【０１００】
また、波長変換体２００Ｂによれば、橙〜赤色の光成分を含む蛍光を放射するため、照明や表示等の目的に適する波長変換体になる。
【０１０１】
［波長変換体］
（第４の実施形態）
第４の実施形態に係る波長変換体について、図面を参照して説明する。図６は、第２の実施形態に係る波長変換体を示す概略図である。図６に示すように、波長変換体２００Ｃ（２００）は、第一の暖色蛍光体１の焼結体と第二の暖色蛍光体２の焼結体を備える。具体的には、波長変換体２００Ｃは、第一の暖色蛍光体１の焼結体と第二の暖色蛍光体２の焼結体とを密着させたものである。
【０１０２】
ここで、波長変換体２００Ｃの第一の暖色蛍光体１の焼結体は、第１の実施形態に係る暖色複合蛍光体１００を構成する第一の暖色蛍光体１を焼結させたものである。また、波長変換体２００Ｃの第二の暖色蛍光体２の焼結体は、第１の実施形態に係る暖色複合蛍光体１００を構成する第二の暖色蛍光体２を焼結させたものである。
【０１０３】
なお、図６では、第一の暖色蛍光体１の焼結体は第一の暖色蛍光体１が図中上下方向に２個積層したもの、第二の暖色蛍光体２の焼結体は第二の暖色蛍光体２が図中上下方向に３個積層したもの、として示されている。しかし、図６は模式的な図であり、第一の暖色蛍光体１の焼結体を構成する第一の暖色蛍光体１の積層数、及び第二の暖色蛍光体２の焼結体を構成する第二の暖色蛍光体２の積層数は、特に限定されない。
【０１０４】
また、図６では、第一の暖色蛍光体１の焼結体と第二の暖色蛍光体２の焼結体との間に比較的大きな隙間があるもの、として示されている。しかし、図６は模式的な図であり、第一の暖色蛍光体１の焼結体と第二の暖色蛍光体２の焼結体との間には、これらが後述の結着剤を用いて密着することができる程度の小さな隙間のみが存在するようになっている。
【０１０５】
また、図６では、図中上方向に第一の暖色蛍光体１の焼結体、図中下方向に第二の暖色蛍光体２の焼結体、がそれぞれ配置されている。しかし、波長変換体２００Ｃの変形例として、図中上方向に第二の暖色蛍光体２の焼結体、図中下方向に第一の暖色蛍光体１の焼結体、がそれぞれ配置されたものとすることができる。
【０１０６】
上記第一の暖色蛍光体１の焼結体を構成する第一の暖色蛍光体１及び第二の暖色蛍光体２の焼結体を構成する第二の暖色蛍光体２は、第１の実施形態に係る暖色複合蛍光体１００を構成する第一の暖色蛍光体１及び第二の暖色蛍光体２と同じである。このため、以下の本実施形態に係る波長変換体２００Ｃの説明では、第一の暖色蛍光体１及び第二の暖色蛍光体２に関する説明を省略又は簡略化する。
【０１０７】
＜第一の暖色蛍光体の焼結体及び第二の暖色蛍光体の焼結体＞
第一の暖色蛍光体１の焼結体は、原料である第一の暖色蛍光体１を焼結させることにより得られる。また、第二の暖色蛍光体２の焼結体は、原料である第二の暖色蛍光体２を焼結させることにより得られる。
【０１０８】
＜第一の暖色蛍光体の焼結体と第二の暖色蛍光体の焼結体との密着＞
第一の暖色蛍光体１の焼結体と第二の暖色蛍光体２の焼結体とを密着させる方法としては、例えば、第一の暖色蛍光体１の焼結体と第二の暖色蛍光体２の焼結体とを接着させる方法等が用いられる。
【０１０９】
第一の暖色蛍光体１の焼結体と第二の暖色蛍光体２の焼結体との接着は、例えば、低融点ガラス等の結着剤を用いる。具体的には、第一の暖色蛍光体１の焼結体と第二の暖色蛍光体２の焼結体との間に配置した結着剤を加熱・冷却して得られた融解凝固した結着剤で、第一の暖色蛍光体１の焼結体と第二の暖色蛍光体２の焼結体とを接着する方法が用いられる。
【０１１０】
これにより、図６に示す、第一の暖色蛍光体１の焼結体と第二の暖色蛍光体２の焼結体とが密着した波長変換体２００Ｃが得られる。
【０１１１】
なお、波長変換体２００Ｃは、無機材料のみからなると、熱伝導性に優れ、高放熱設計が容易であるため好ましい。
【０１１２】
波長変換体２００Ｃは、蛍光体以外の物質、特に、第一の暖色蛍光体１と第二の暖色蛍光体２以外の物質を含まないと好ましい。このような構成の波長変換体２００Ｃでは、光吸収によって光子損失する因子が皆無になるため、高出力化が容易になる。また、このような構成の波長変換体２００Ｃは、励起光をよく吸収することにより波長変換体２００Ｃで波長変換された蛍光成分の出力割合が多くすることができる。このため、このような構成の波長変換体２００Ｃは、反射型の発光装置に好適な波長変換体となる。
【０１１３】
また、波長変換体２００Ｃは、蛍光体以外の物質として、透光性を有する無機化合物を含むことが好ましい。透光性を有する無機化合物としては、例えば、アルミナやシリカが用いられる。
【０１１４】
このような構成の波長変換体２００Ｃは、励起光が光透過しやすくなるため、励起光の光透過を阻害しにくくなる。このため、このような構成の波長変換体２００Ｃは、透過型の発光装置に好適な波長変換体になる。
【０１１５】
＜作用＞
波長変換体２００Ｃの励起及び蛍光に関する作用は、第１の実施形態に係る暖色複合蛍光体１００の作用と同じである。このため、波長変換体２００Ｃの励起及び蛍光に関する作用の説明を省略する。
【０１１６】
＜効果＞
波長変換体２００Ｃによれば、励起光中の青色光成分と緑色光成分との強度割合を変えることにより、多様な暖色系の光成分を得ることができる。
【０１１７】
また、波長変換体２００Ｃによれば、橙〜赤色の光成分を含む蛍光を放射するため、照明や表示等の目的に適する波長変換体になる。
【０１１８】
［発光装置］
（第５及び第６の実施形態）
第５及び第６の実施形態に係る発光装置について説明する。
【０１１９】
第５及び第６の実施形態に係る発光装置は、発光する機能を備えた電子装置を広く包含するものであり、何らかの光を発する電子装置であれば特に限定されるものではない。また、発光装置は、照明光源及び照明装置並びに表示装置等も包含する。このため、レーザーダイオードを備える照明装置やプロジェクター等も発光装置とみなされる。
【０１２０】
第５及び第６の実施形態に係る発光装置は、第１の実施形態に係る暖色複合蛍光体１００を波長変換材料として用いる。すなわち、第５及び第６の実施形態に係る発光装置は、第１の実施形態に係る暖色複合蛍光体１００を備え、暖色複合蛍光体１００が放射する蛍光を出力光として用いる装置である。第５及び第６の実施形態に係る発光装置は、暖色複合蛍光体１００又は波長変換体２００と、暖色複合蛍光体１００を励起する励起源とを組み合わせたものである。暖色複合蛍光体１００に含まれる第一の暖色蛍光体１及び第二の暖色蛍光体は、励起源が放射するエネルギーを吸収し、吸収したエネルギーを色調制御された蛍光に変換する。
【０１２１】
以下、図面を参照して第５及び第６の実施形態に係る発光装置を説明する。図７は、第５及び第６の実施形態に係る発光装置の概略を示す。図７中、図７（ａ）は第５の実施形態に係る発光装置３００Ａ（３００）、図７（ｂ）は第６の実施形態に係る発光装置３００Ｂ（３００）を示す。
【０１２２】
図７（ａ）及び図７（ｂ）において、励起源４は、第１の実施形態に係る暖色複合蛍光体１００又は第２の実施形態に係る波長変換体２００が含む蛍光体を励起するための励起光５を生成する光源である。励起源４は、粒子線（α線、β線、電子線等）や、電磁波（γ線、Ｘ線、真空紫外線、紫外線、可視光等）を放射する放射装置を用いることができる。なお、励起源４は、青色光及び／又は緑色光を放射する放射装置を用いることが好ましい。
【０１２３】
励起源４としては、各種の放射線発生装置や電子ビーム放射装置、放電光発生装置、固体発光素子、固体発光装置等を用いることができる。励起源４の代表的なものとしては、電子銃、Ｘ線管球、希ガス放電装置、水銀放電装置、発光ダイオード、半導体レーザーを含むレーザー光発生装置、無機又は有機のエレクトロルミネッセンス素子等が挙げられる。
【０１２４】
図７（ａ）及び図７（ｂ）において、出力光６は、励起源４が放射する励起線、又は励起光５によって励起された波長変換体１００中の蛍光体が放射する蛍光である。そして、出力光６は、発光装置において照明光や表示光として用いられる。
【０１２５】
図７（ａ）に示す第５の実施形態に係る発光装置３００Ａでは、励起線又は励起光５を波長変換体１００に照射する方向に、蛍光体からの出力光６が放出される。なお、発光装置３００Ａは、例えば、白色ＬＥＤ光源や透過型のレーザー照明装置のほか、蛍光ランプ、電子管等として使用される。
【０１２６】
一方、図７（ｂ）に示す第６の実施形態に係る発光装置３００Ｂでは、励起線又は励起光５を波長変換体１００に照射する方向とは逆の方向に、波長変換体１００からの出力光６が放出される。発光装置３００Ｂは、例えば、反射型のレーザー照明装置、例えば、反射板付き蛍光体ホイールを用いる光源装置やプロジェクター等として使用される。
【０１２７】
発光装置３００Ａ及び３００Ｂの具体例として好ましいものは、蛍光体を用いて構成した半導体発光装置、照明光源、照明装置、表示装置等であり、特にレーザー照明やレーザープロジェクターである。
【０１２８】
発光装置３００Ａ及び３００Ｂは固体発光素子を備える。発光装置３００Ａ及び３００Ｂは、波長変換体２００に含まれる第一の暖色蛍光体１及び／又は第二の暖色蛍光体２が、固体発光素子が放射する励起光を、励起光よりも長波長の光に変換することが好ましい。また、固体発光素子は、青色光又は緑色光を放射することが好ましく、特に青色光を放射することが好ましい。励起源として固体発光素子を用いることにより、衝撃に強い全固体の発光装置、例えば固体照明を実現することが可能となる。このような発光装置は、屋外照明、店舗照明、調光システム、施設照明、海洋照明、プロジェクター、及び内視鏡のいずれかの用途に好適に用いることができる。
【０１２９】
発光装置３００Ａ及び３００Ｂは、暖色複合蛍光体１００又は波長変換体２００のいずれかを備える。発光装置３００Ａ及び３００Ｂは、暖色複合蛍光体１００、又は、波長変換体２００と、暖色複合蛍光体１００を励起する励起源とを組み合わせたものである。
【０１３０】
発光装置３００Ａ及び３００Ｂは、暖色複合蛍光体１００が、橙〜赤色の光成分を含む蛍光を出力光として放射するため、蛍光を照明や表示等の目的で用いることができる。
【０１３１】
なお、発光装置３００Ａ及び３００Ｂが放射する出力光は、照明光又は表示画素として用いられることが好ましい。この場合、発光装置３００Ａ及び３００Ｂは、照明装置又は表示装置として用いられる。
【０１３２】
また、発光装置３００Ａ及び３００Ｂは、超短残光性のＣｅ３＋付活蛍光体を含む暖色複合蛍光体や波長変換体を備える。このため、発光装置３００Ａ及び３００Ｂは、蛍光出力飽和が抑制されるため、高密度光で励起する条件下であっても高出力の発光を得ることができる。
【０１３３】
発光装置３００Ａ及び３００Ｂは、好ましくは光散乱体として機能する粒子状の蛍光体を備える。この構成の発光装置３００Ａ及び３００Ｂによれば、レーザー光に固有のコヒーレント効果によるギラギラ感が抑制され、かつ、ランバーシアンに近い配向特性を有する出力光を放射することが可能となる。
【０１３４】
発光装置３００Ａ及び３００Ｂは、好ましくは熱伝導性に優れる無機化合物からなる波長変換体２００を備える。この構成の発光装置３００Ａ及び３００Ｂでは、高密度光での励起に伴い生じる波長変換体２００の熱を効率よく放散し、蛍光体の温度消光が抑制される。したがって、この構成の発光装置３００Ａ及び３００Ｂによれば、高出力光を得ることが可能となる。
【０１３５】
発光装置３００Ａ及び３００Ｂは、好ましくは、励起源４が半導体発光素子を含む。発光ダイオード（ＬＥＤ）やレーザーダイオード（ＬＤ）等の半導体発光素子は、小型の固体素子である。このため、上記構成の発光装置３００Ａ及び３００Ｂによれば、小型で信頼性の高い発光装置が得られる。
【０１３６】
発光装置３００Ａ及び３００Ｂは、好ましくは、励起源４がさらに蛍光体を含む。蛍光体を含む励起源４としては、例えば、青色の蛍光を放射するＬＥＤと緑色の蛍光を放射するガーネット蛍光体とを組み合わせた白色ＬＥＤが用いられる。また、蛍光体を含む励起源４としては、例えば、青色の蛍光を放射するＬＤと緑色の蛍光を放射するガーネット蛍光体とを組み合わせた白色ＬＤが用いられる。
【０１３７】
発光装置３００Ａ及び３００Ｂをこのような構成にすると、比較的高価な半導体発光素子の個数を減らして、暖色複合蛍光体の励起に必要な、青色光と緑色光の光成分を得ることが容易になる。このため、このような構成の発光装置３００Ａ及び３００Ｂによれば、工業生産上、有用である。
【０１３８】
励起源４は、４４０ｎｍ以上４８０ｎｍ未満の青色の波長範囲内に蛍光ピークを有する青色光成分と、５００ｎｍ以上５５０ｎｍ未満の緑色の波長範囲内に蛍光ピークを有する緑色光成分を放射することが好ましい。また、励起源４が放射する青色光成分は、４４５ｎｍ以上４７０ｎｍ未満の青色の波長範囲内に蛍光ピークを有することが好ましい。さらに、励起源４が放射する緑色光成分は、５１０ｎｍ以上５４０ｎｍ未満の緑色の波長範囲内に蛍光ピークを有することが好ましい。
【０１３９】
発光装置３００Ａ及び３００Ｂの励起源４がこのような構成を有すると、第一の暖色蛍光体１であるＣｅ３＋付活橙色蛍光体と第二の暖色蛍光体２であるＣｅ３＋付活赤色蛍光体とを効率よく励起することができる。このため、このような構成の発光装置３００Ａ及び３００Ｂによれば、暖色系の強い光成分を出力光に含ませることが容易になる。
【０１４０】
発光装置３００Ａ及び３００Ｂは、好ましくは、励起源４が放射する青色光成分と緑色光成分の強度とが、独立して制御される構成にする。
【０１４１】
発光装置３００Ａ及び３００Ｂがこのような構成を有すると、青色光成分と緑色光成分との強度割合を任意に変えることができ、出力可能な光の色調範囲が広くなる。
【０１４２】
発光装置３００Ａ及び３００Ｂは、好ましくは、青色光成分の蛍光スペクトル半値幅がＣｅ３＋付活橙色蛍光体（第一の暖色蛍光体１）の励起帯の半値幅よりも広い。発光装置３００Ａ及び３００Ｂが上記構成を有すると、励起源４が放射する青色光成分をＣｅ３＋付活橙色蛍光体が効率よく吸収するため、暖色系の強い光成分を出力光に含ませることが容易になる。また、発光装置３００Ａ及び３００Ｂは、好ましくは、上記青色光成分の蛍光スペクトルがＣｅ３＋付活橙色蛍光体（第一の暖色蛍光体１）の励起帯を含む。
【０１４３】
ここで、蛍光スペクトルの半値幅とは、Ｃｅ３＋付活橙色蛍光体等の蛍光体の蛍光スペクトルの最大強度が１．０となるようにして規格化したときに、蛍光スペクトルの強度が０．５となる長波長側の波長と短波長側の波長との波長差を意味する。この蛍光スペクトルの半値幅の定義は、後述の緑色光成分の蛍光スペクトル半値幅及びＣｅ３＋付活赤色蛍光体（第二の暖色蛍光体２）の励起帯の半値幅についても適用する。
【０１４４】
例えば、図２に示す第一の暖色蛍光体１では、蛍光スペクトル（図２中１ｅｍ）の半値幅は１４４ｎｍ（６８７ｎｍ−５４３ｎｍ）であり、励起帯（図２中１ｅｘ）の半値幅は９１ｎｍ（５１９ｎｍ−４２８ｎｍ）である。このため、図２に示す第一の暖色蛍光体１では、青色光成分の蛍光スペクトル半値幅がＣｅ３＋付活橙色蛍光体（第一の暖色蛍光体１）の励起帯の半値幅よりも広くなっていることが判る。
【０１４５】
発光装置３００Ａ及び３００Ｂは、好ましくは、緑色光成分の蛍光スペクトル半値幅がＣｅ３＋付活赤色蛍光体（第二の暖色蛍光体２）の励起帯の半値幅よりも広い。発光装置３００Ａ及び３００Ｂが上記構成を有すると、励起源４が放射する緑色光成分をＣｅ３＋付活赤色蛍光体が効率よく吸収するため、暖色系の強い光成分を出力光に含ませることが容易になる。また、発光装置３００Ａ及び３００Ｂは、好ましくは、上記緑色光成分の蛍光スペクトルがＣｅ３＋付活赤色蛍光体（第二の暖色蛍光体２）の励起帯を含む。
【０１４６】
図２に示す第二の暖色蛍光体２では、蛍光スペクトル（図２中２ｅｍ）の半値幅は１６２ｎｍ（７４７ｎｍ−５８５ｎｍ）であり、励起帯（図２中２ｅｘ）の半値幅は７６ｎｍ（５７２ｎｍ−４９６ｎｍ）である。このため、図２に示す第二の暖色蛍光体２では、緑色光成分の蛍光スペクトル半値幅がＣｅ３＋付活赤色蛍光体（第二の暖色蛍光体２）の励起帯の半値幅よりも広くなっていることが判る。
【０１４７】
発光装置３００Ａ及び３００Ｂは、好ましくは、半導体発光素子はレーザーダイオードであり、発光装置はＣｅ３＋付活蛍光体以外の蛍光体を含まない。
【０１４８】
発光装置３００Ａ及び３００Ｂがこのような構成を有すると、レーザー光による蛍光出力飽和を起こしにくい超短残光性のＣｅ３＋付活蛍光体のみを用いるため、高出力の点光源とすることが容易になる。
【０１４９】
波長変換体２００を照射するレーザー光の光密度は、例えば、３Ｗ／ｍｍ２以上１００Ｗ／ｍｍ２未満である。光密度が３Ｗ／ｍｍ２未満であると、レーザー光を照射しないＬＥＤ照明との光密度の違いが不明瞭となる。このため、光密度が３Ｗ／ｍｍ２未満の発光装置は、差別化商品としての価値が低くなりやすい。一方、光密度が１００Ｗ／ｍｍ２を超えると、波長変換体２００のエネルギー損失に起因する発熱が生じるおそれがある。
【０１５０】
一般照明用として好ましいレーザー光１０１の光密度（最大値）は、３Ｗ／ｍｍ２以上２０Ｗ／ｍｍ２未満である。内視鏡用として好ましいレーザー光１０１の光密度（最大値）は、１０Ｗ／ｍｍ２以上５０Ｗ／ｍｍ２未満である。プロジェクタ用として好ましいレーザー光１０１の光密度（最大値）は、４０Ｗ／ｍｍ２以上１００Ｗ／ｍｍ２未満である。
【０１５１】
発光装置３００Ａ及び３００Ｂは、照明光源、照明装置、照明システム、表示装置、表示システムのいずれかであると、需要が多い照明用途や表示用途に好適であるため好ましい。また、発光装置３００Ａ及び３００Ｂは、ＩｏＴやＡＩを用い発光装置に応用することもできる。
【０１５２】
＜作用＞
発光装置３００Ａ及び３００Ｂの励起及び蛍光に関する作用は、第１の実施形態に係る暖色複合蛍光体１００の作用と同じである。このため、波長変換体２００Ｃの励起及び蛍光に関する作用の説明を省略する。
【０１５３】
＜効果＞
発光装置３００Ａ及び３００Ｂによれば、励起光中の青色光成分と緑色光成分との強度割合を変えることにより、多様な暖色系の光成分を得ることができる。
【実施例】
【０１５４】
以下、本実施形態を実施例によりさらに詳細に説明するが、本実施形態はこれら実施例に限定されるものではない。
［実施例１］
（各蛍光体の励起スペクトル及び蛍光スペクトル）
第一の暖色蛍光体１として、粉末状のＬｕ２ＣａＭｇ２（ＳｉＯ４）３：Ｃｅ３＋橙色蛍光体（蛍光ピーク波長λｐ≒５９７ｎｍ、中心粒径Ｄ５０≒１３μｍ）を用意した。第二の暖色蛍光体２として、粉末状のＬａ３（Ｓｉ，Ａｌ）６Ｎ１１：Ｃｅ３＋赤色蛍光体（蛍光ピーク波長λｐ≒６３０ｎｍ、中心粒径Ｄ５０≒１０μｍ）を用意した。第一の暖色蛍光体１及び第二の暖色蛍光体２の励起スペクトルと蛍光スペクトルは図２に示した通りである。【０１５５】
（シミュレーションで用いた励起スペクトル及び蛍光スペクトル）
第一の暖色蛍光体１及び第二の暖色蛍光体２を混合してなる暖色複合蛍光体の励起波長別の蛍光スペクトルは、比較的容易にシミュレーションすることができ、得られるシミュレーション結果が実験結果に近いことが確認された。このため、暖色複合蛍光体１００の作用効果はシミュレーションにより確認した。【０１５６】
なお、Ｌｕ２ＣａＭｇ２（ＳｉＯ４）３：Ｃｅ３＋橙色蛍光体の蛍光成分のうち、Ｌａ３（Ｓｉ，Ａｌ）６Ｎ１１：Ｃｅ３＋赤色蛍光体の励起スペクトルと重なる波長領域の蛍光成分は、赤色光に波長変換される。具体的には、前記橙色蛍光体の蛍光成分のうち、前記赤色蛍光体の励起スペクトルと重なる波長領域の蛍光成分は、前記赤色蛍光体と干渉し前記赤色蛍光体に吸収されて赤色光に波長変換される。このため、本シミュレーションは、精度を高めるために上記干渉効果を考慮して実施した。【０１５７】
より具体的には、はじめに、Ｌａ３（Ｓｉ，Ａｌ）６Ｎ１１：Ｃｅ３＋赤色蛍光体の光吸収率の最大値を７０％に設定した。光吸収率の最大値を７０％に設定した理由は、実用上の最大値が７０％であると推定したことによる。次に、Ｌｕ２ＣａＭｇ２（ＳｉＯ４）３：Ｃｅ３＋橙色蛍光体の蛍光スペクトルとＬａ３（Ｓｉ，Ａｌ）６Ｎ１１：Ｃｅ３＋赤色蛍光体の励起スペクトルとが重なる波長領域（５００〜６００ｎｍ）において橙色蛍光体の蛍光成分の強度が低下すると仮定した。この仮定は、上記波長領域（５００〜６００ｎｍ）において、橙色蛍光体の蛍光成分の強度が赤色蛍光体により吸収されることを考慮したものである。なお、橙色蛍光体の蛍光成分の強度の低下は、橙色蛍光体の蛍光スペクトル形状が、赤色蛍光体の波長毎に異なる光吸収特性の影響を直接受けて、波長毎に変化すると仮定して設定した。そして、上記前提条件下で得られる蛍光スペクトルをＬｕ２ＣａＭｇ２（ＳｉＯ４）３：Ｃｅ３＋橙色蛍光体の蛍光スペクトルと仮定し、シミュレーションで用いた。【０１５８】
また、シミュレーションの簡略化のために、橙色蛍光体及び赤色蛍光体の励起スペクトルと、赤色蛍光体の蛍光スペクトルについては、蛍光体の混合に伴う干渉効果が実質的にないものと仮定した。そして、混合蛍光体の混合割合は、橙色蛍光体と赤色蛍光体の各々が、励起ピーク波長における蛍光スペクトル強度の最大値が同じになる割合とした。【０１５９】
図８は、シミュレーションで用いた第一の暖色蛍光体及び第二の暖色蛍光体のそれぞれの励起スペクトル及び蛍光スペクトルを示す図である。具体的には、図８は、図２に示す第一の暖色蛍光体及び第二の暖色蛍光体のそれぞれの励起スペクトル及び蛍光スペクトルに加え、両蛍光体の干渉効果を考慮して修正した第一の暖色蛍光体の蛍光スペクトルを示したグラフである。【０１６０】
図８では、図２と同様に、第一の暖色蛍光体１であるＬｕ２ＣａＭｇ２（ＳｉＯ４）３：Ｃｅ３＋橙色蛍光体の励起スペクトルを１ｅｘと表し、同蛍光体の蛍光スペクトルを１ｅｍと表す。また、図８では、図２と同様に、第二の暖色蛍光体２であるＬａ３（Ｓｉ，Ａｌ）６Ｎ１１：Ｃｅ３＋赤色蛍光体の励起スペクトルを２ｅｘと表し、同蛍光体の蛍光スペクトルを２ｅｍと表す。【０１６１】
さらに、図８では、上記両蛍光体の干渉効果を考慮して修正した第一の暖色蛍光体の蛍光スペクトルを１ｅｍＢと表す。なお、図８において、第一の暖色蛍光体の蛍光スペクトル１ｅｍと１ｅｍＢとは、波長６００ｎｍ以上の領域で一致する。【０１６２】
（シミュレーション結果）
以下、得られた暖色複合蛍光体を種々の励起光で励起したシミュレーション結果について説明する。【０１６３】
＜波長が異なるモノクロ光で励起した場合＞
はじめに、波長が異なるモノクロ光で励起した場合の蛍光スペクトルのシミュレーション結果を説明する。【０１６４】
図９は、４５０ｎｍから５５０ｎｍの波長範囲内において波長を変えたモノクロ光で励起した場合の蛍光スペクトルのシミュレーション結果である。具体的には、図９は、４５０ｎｍから５５０ｎｍの青から緑に亘る波長範囲内において２５ｎｍ刻みで波長を変えたモノクロ光を励起光とした場合の蛍光スペクトルのシミュレーション結果である。【０１６５】
図９中、４５０ｎｍ、４７５ｎｍ、５００ｎｍ、５２５ｎｍ及び５５０ｎｍの各モノクロ光で励起した場合の蛍光スペクトルを、それぞれ、９−１、９−２、９−３、９−４及び９−５と表す。【０１６６】
図９より、本実施例に係る暖色複合蛍光体は、４５０〜４７５ｎｍの青色モノクロ光で励起した場合には６１０ｎｍ前後の赤橙色光を放射する赤橙色蛍光体として機能することが判った。
また、青色モノクロ光よりも長波長の緑色モノクロ光で励起した場合には、励起光の長波長化に伴って蛍光ピーク波長が長波長化することが判った。
なお、５５０ｎｍの緑色モノクロ光で励起した場合には蛍光ピーク波長６３０ｎｍの赤色光を放射する赤色蛍光体として機能することが判った。【０１６７】
このように、本実施例に係る暖色複合蛍光体は、青〜緑の波長範囲内の励起光の色調によって、赤色光成分の色調を制御できる暖色複合蛍光体であることが判った。【０１６８】
＜青色モノクロ光と緑色モノクロ光との強度割合を変えた励起光を用いた場合＞
次に、青色モノクロ光と緑色モノクロ光との強度割合を変えた励起光を用いた場合の蛍光スペクトルのシミュレーション結果を説明する。具体的には、波長４７０ｎｍの青色モノクロ光と波長５３０ｎｍの緑色モノクロ光の強度割合が異なる二色光を励起光とした場合の蛍光スペクトルのシミュレーション結果を説明する。【０１６９】
図１０は、青色モノクロ光と緑色モノクロ光との強度割合を変えた励起光を用いた場合の蛍光スペクトルのシミュレーション結果である。具体的には、図１０は、青色モノクロ光と緑色モノクロ光の混合光のうち、緑色モノクロ光の強度割合を０％から１００％まで２５％刻みで変えた光を励起光とした場合の蛍光スペクトルのシミュレーション結果である。【０１７０】
図１０中、波長４７０ｎｍの青色モノクロ光０％−波長５３０ｎｍの緑色モノクロ光１００％からなる混合光で励起した場合の蛍光スペクトルを１０−１と表す。また、上記青色モノクロ光２５％−上記緑色モノクロ光７５％からなる混合光で励起した場合の蛍光スペクトルを１０−２と表す。さらに、上記青色モノクロ光５０％−上記緑色モノクロ光５０％からなる混合光で励起した場合の蛍光スペクトルを１０−３と表す。また、上記青色モノクロ光７５％−上記緑色モノクロ光２５％からなる混合光で励起した場合の蛍光スペクトルを１０−４と表す。さらに、上記青色モノクロ光１００％−上記緑色モノクロ光０％からなる混合光で励起した場合の蛍光スペクトルを１０−５と表す。【０１７１】
図１０より、本実施例に係る暖色複合蛍光体は、４７０ｎｍの青色モノクロ光の単独光で励起した場合（１０−５）には、蛍光ピーク波長が６０８ｎｍの赤橙色光を放射する赤橙色蛍光体として機能することが判った。
そして、緑色モノクロ光の強度割合が増すにつれて蛍光ピーク波長は長波長化し、５３０ｎｍの緑色モノクロ光の単独光で励起した場合（１０−１）には蛍光ピーク波長が６３０ｎｍの赤色光を放射する赤色蛍光体として機能することが判った。【０１７２】
このように、本実施例に係る暖色複合蛍光体は、励起光を構成する青色光成分と緑色光成分の強度割合によって、赤色光成分の色調を制御できる暖色蛍光体となることが判った。【０１７３】
＜色調が異なる白色光源で励起した場合＞
最後に、色調が異なる白色光源が放射する出力光を励起光とした場合の蛍光スペクトルのシミュレーション結果を説明する。【０１７４】
白色光源としては、青色レーザーダイオード（青色ＬＤ、蛍光ピーク波長：４５０ｎｍ）とＹ３Ａｌ２（ＡｌＯ４）３：Ｃｅ３＋緑色蛍光体（蛍光ピーク波長：５４０ｎｍ）とを組み合わせた白色光源を用いた。
具体的には、上記白色光源として、以下の３種類の白色出力光（白色励起光）を放射する３種類の白色光源を用いた。
〔白色励起光１〕  相関色温度：２９６９３Ｋ、ｄｕｖ：−１７
〔白色励起光２〕  相関色温度：５３７１Ｋ、ｄｕｖ：２３
〔白色励起光３〕  相関色温度：４３６１Ｋ、ｄｕｖ：５４
なお、白色光源の色調は、前記のＹ３Ａｌ２（ＡｌＯ４）３：Ｃｅ３＋緑色蛍光体を含む波長変換体の光吸収率を制御することによって、制御することができる。【０１７５】
図１１は、色調が異なる３種類の白色光源が放射する白色励起光の分光分布図である。図１１中、白色励起光１、白色励起光２及び白色励起光３の分光分布図を、それぞれ、１１−１、１１−２及び１１−３と表す。【０１７６】
図１２は、図１１に示す３種類の白色励起光を励起光として用いた場合の蛍光スペクトルのシミュレーション結果である。図１２中、白色励起光１、白色励起光２及び白色励起光３を励起光として用いた場合の蛍光スペクトルのシミュレーション結果を、それぞれ、１２−１、１２−２及び１２−３と表す。【０１７７】
図１２より、本実施例に係る暖色複合蛍光体は、白色励起光１、白色励起光２及び白色励起光３で励起した場合には、蛍光ピーク波長がそれぞれ６２２ｎｍ、６２５ｎｍ及び６３０ｎｍの色調が異なる赤色光を放射する赤色蛍光体として機能することが判った。【０１７８】
このように、本実施例に係る暖色複合蛍光体は、白色光源が放射する白色励起光の光色によって赤色光成分の色調を制御可能な暖色複合蛍光体であることが判った。【０１７９】
＜シミュレーション結果のまとめ＞
上記３種類のシミュレーション結果により、本実施例に係る暖色複合蛍光体は、暖色複合蛍光体の励起光となる青色光成分と緑色成分の制御によって、多様な暖色系の光成分を得ることができることが判った。【０１８０】
このため、本実施例に係る暖色複合蛍光体は、二種類の暖色蛍光体を含む一種類の暖色複合蛍光体を用いるだけで、多様な色調の暖色系の光成分を放射することができることが判った。また、本実施例に係る暖色複合蛍光体は、一種類の暖色複合蛍光体を用いるだけで、多様な用途への対応が容易であることが判った。【０１８１】
特願２０１８−１７９９６０号（出願日：２０１８年９月２６日）の全内容は、ここに援用される。【０１８２】
以上、実施例に沿って本実施形態の内容を説明したが、本実施形態はこれらの記載に限定されるものではなく、種々の変形及び改良が可能であることは、当業者には自明である。
【産業上の利用可能性】
【０１８３】
本開示によれば、励起光中の青色光成分と緑色光成分との強度割合を変えることにより、多様な暖色系の光成分を得ることができる暖色複合蛍光体、波長変換体及び発光装置を提供することができる。
【符号の説明】
【０１８４】
１  第一の暖色蛍光体
２  第二の暖色蛍光体
３  透明樹脂
４  励起源
５  励起光
６  出力光
１００  暖色複合蛍光体
２００、２００Ａ、２００Ｂ、２００Ｃ  波長変換体
３００、３００Ａ、３００Ｂ  発光装置
【図１】
2020066839.tif 000003
【図２】
2020066839.tif 000004
【図３】
2020066839.tif 000005
【図４】
2020066839.tif 000006
【図５】
2020066839.tif 000007
【図６】
2020066839.tif 000008
【図７】
2020066839.tif 000009
【図８】
2020066839.tif 000010
【図９】
2020066839.tif 000011
【図１０】
2020066839.tif 000012
【図１１】
2020066839.tif 000013
【図１２】
2020066839.tif 000014
【手続補正書】
【提出日】令和3年2月12日(2021.2.12)
【手続補正１】
【補正対象書類名】明細書
【補正対象項目名】０００３
【補正方法】変更
【補正の内容】
【０００３】
従来、Ｅｕ２＋付活赤色蛍光体やＥｕ２＋付活橙色蛍光体を用いる暖色複合蛍光体が知られている。例えば、特許文献１には、Ｃａ−α−サイアロン：Ｅｕ２＋橙色蛍光体とＣａＡｌＳｉＮ３：Ｅｕ２＋赤色蛍光体とを用いる暖色複合蛍光体が開示されている。また、特許文献２には、Ｋ２ＳｉＦ６：Ｍｎ４＋赤色蛍光体とＣａＡｌＳｉＮ３：Ｅｕ２＋赤色蛍光体とを用いる暖色複合蛍光体が開示されている。さらに、特許文献３には、（Ｓｒ，Ｃａ）２Ｓｉ５：Ｎ８：Ｅｕ２＋赤色蛍光体と（Ｓｒ，Ｂａ）ＬｉＡｌ３Ｎ４：Ｅｕ２＋赤色蛍光体とを用いる暖色複合蛍光体が開示されている。
【手続補正２】
【補正対象書類名】明細書
【補正対象項目名】０１０３
【補正方法】変更
【補正の内容】
【０１０３】
なお、図６では、第一の暖色蛍光体１の焼結体は第一の暖色蛍光体１が図中上下方向に２個積層したもの、第二の暖色蛍光体２の焼結体は第二の暖色蛍光体２が図中上下方向に２個積層したもの、として示されている。しかし、図６は模式的な図であり、第一の暖色蛍光体１の焼結体を構成する第一の暖色蛍光体１の積層数、及び第二の暖色蛍光体２の焼結体を構成する第二の暖色蛍光体２の積層数は、特に限定されない。
【手続補正３】
【補正対象書類名】明細書
【補正対象項目名】０１５１
【補正方法】変更
【補正の内容】
【０１５１】
発光装置３００Ａ及び３００Ｂは、照明光源、照明装置、照明システム、表示装置、表示システムのいずれかであると、需要が多い照明用途や表示用途に好適であるため好ましい。また、発光装置３００Ａ及び３００Ｂは、ＩｏＴやＡＩを用いた発光装置に応用することもできる。
【国際調査報告】
2020066839.tif 000015
2020066839.tif 000016
2020066839.tif 000017
2020066839.tif 000018